(57)【要約】【課題】諸収差を抑圧して小型化、薄型化及び低廉化を実現する。【解決手段】物体側から順に、前置絞りと、像面側に凸面を向けた正のパワーを有するメニスカス形状の第１群レンズ１と、不要光を遮断する中間絞り４と、像面側に凸面を向けた負のパワーを有するメニスカス形状の第２群レンズ２とにより構成した撮像用レンズである。第１群レンズ１及び第２群レンズ２ともに両面非球面からなって、次の各条件式を満足することを特徴とする。  ０．４５＜ｆ1／ｆ＜０．６０…(1)  ０．５０＜ΣＤ／ｆ＜０．８０…(2)  ５０＜υ1＜６０，２０＜υ２＜３５…(3)  ここで、ｆ1は第１群の焦点距離、ｆは全系の焦点距離、ΣＤは第１群レンズの物体側面から第２群レンズの像側面までの軸上長さ、υ1は第１群レンズのアッベ数、υ２は第２群レンズのアッベ数である。【選択図】      図１
2004205887.tif 000002
【特許請求の範囲】
【請求項１】
物体側から順に、前置絞りと、像面側に凸面を向けた正のパワーを有するメニスカス形状の第１群レンズと、不要光を遮断する中間絞りと、像面側に凸面を向けた負のパワーを有するメニスカス形状の第２群レンズとにより構成された撮像用レンズであって、
上記第１群レンズ及び第２群レンズともに両面非球面からなって、次の各条件式を満足することを特徴とする撮像用レンズ。
０．４５＜ｆ1／ｆ＜０．６０            …(1)
０．５０＜ΣＤ／ｆ＜０．８０           …(2)
５０＜υ1＜６０，２０＜υ２＜３５       …(3)
但し、ｆ1：第１群の焦点距離、ｆ：全系の焦点距離、ΣＤ：第１群レンズの物体側面から第２群レンズの像側面までの軸上長さ、υ1：第１群レンズのアッベ数、υ２：第２群レンズのアッベ数
【請求項２】
請求項１に記載の撮像用レンズにおいて、
上記第１群レンズを成形するプラスチック材料がアクリル樹脂であり、
上記第２群レンズを成形するプラスチック材料がポリカーボネイト樹脂であることを特徴とする撮像用レンズ。
【請求項３】
請求項１に記載の撮像用レンズにおいて、
上記第１群レンズを成形するプラスチック材料がポリオレフィン系樹脂であり、
上記第２群レンズを成形するプラスチック材料がポリカーボネイト樹脂であることを特徴とする撮像用レンズ。
【請求項４】
請求項１に記載の撮像用レンズにおいて、
上記第１群レンズを成形するプラスチック材料がアクリル樹脂であり、
上記第２群レンズを成形するプラスチック材料がポリエステル樹脂であることを特徴とする撮像用レンズ。
【請求項５】
請求項１に記載の撮像用レンズにおいて、
上記第１群レンズを成形するプラスチック材料がポリオレフィン系樹脂であり、
上記第２群レンズを成形するプラスチック材料がポリエステル樹脂であることを特徴とする撮像用レンズ。
【請求項６】
請求項１乃至５のいずれか１項に記載の撮像用レンズにおいて、
上記第１群及び第２群レンズが、レンズ部と、堤部とから構成され、
当該堤部が肉厚の環状の板状に形成されると共に、互いに当接することで上記各レンズ部を設定距離だけ隔てて支持することを特徴とする撮像用レンズ。
【発明の詳細な説明】
【０００１】
【発明の属する技術分野】
本発明は、携帯電話機等に用いる小型の撮像用レンズに関する。
【０００２】
【従来の技術】
近年、携帯電話はその利便性から幅広く利用されており、特に画像を送受信できる機能が付加されたカメラ付き携帯電話が急速に普及し始めている。
【０００３】
携帯電話に組み込まれるカメラにはＣＣＤ素子やＣＭＯＳ素子が用いられている。これらの素子の画素数が３０万画素レベルになると、高解像度のレンズが必要となる。このため、各種の収差が小さく、良好な光学的特性を有するレンズが求められている。
【０００４】
このようなレンズとしては、特許文献１に記載のものが知られている。このレンズは、携帯電話用途等に用いられる２群２枚構成のレンズで、非球面プラスチックレンズを使用して短光路長、低歪曲収差で高性能を実現したとしている。
【０００５】
【特許文献１】
特開２００２−２５８１５５号公報
【０００６】
【発明が解決しようとする課題】
ところが、上述した特許文献１中の実施例４のレンズでは、短光路長ではあるものの、軸外の解像力が弱く、光学特性が重要なＭＴＦ特性が良好でない。また、歪曲特性が最大で＋８．７％もあり、糸巻き型のため歪が非常に目立つ状況になっている。さらに、周辺光量比が３６％と低く、最大像高における主光線角度も３１．８°もあるためＣＣＤ素子やＣＭＯＳ素子との組み合わせにおいては、画像の４隅が暗くなってしまう。このため、従来のレンズは、携帯電話に組み込むレンズとしては、諸収差が十分に補正されたものとは言えない。
【０００７】
さらに、携帯電話等において撮像用レンズが取り扱う画像はカラー画像であるため、各種収差が小さいことは当然であるが、軸上色収差及び倍率色収差も小さいことが要求される。また、画像の歪みも小さく抑え、画面の４隅も明るくなければならない。
【０００８】
一方、アクリル樹脂でなるプラスチックレンズはアッベ数が大きい（波長分散が小さい）ので、色収差の抑圧には良好に機能する。しかしながら、ＣＣＤ素子やＣＭＯＳ素子の画素数が３０万画素レベルのカメラの場合、複数枚のレンズ構成となるため、さらなる色収差の抑圧が必要である。これに対して、特許文献１の実施例４のレンズでは、倍率色収差が大きいため、ＭＴＦ特性が良好でなかった。
【０００９】
本発明は、上記問題点に鑑みてなされたもので、レンズとして要求される基本性能を維持した状態で、小型化、薄型化及び低廉化を実現した撮像用レンズを提供することを目的とする。
【００１０】
【課題を解決するための手段】
かかる課題を解決するために第１の発明に係る撮像用レンズは、物体側から順に、前置絞りと、像面側に凸面を向けた正のパワーを有するメニスカス形状の第１群レンズと、不要光を遮断する中間絞りと、像面側に凸面を向けた負のパワーを有するメニスカス形状の第２群レンズとにより構成された撮像用レンズであって、上記第１群レンズ及び第２群レンズともに両面非球面からなって、次の各条件式を満足することを特徴とする。
【００１１】
０．４５＜ｆ1／ｆ＜０．６０            …(1)
０．５０＜ΣＤ／ｆ＜０．８０           …(2)
５０＜υ1＜６０，２０＜υ２＜３５       …(3)
但し、ｆ1：第１群の焦点距離、ｆ：全系の焦点距離、ΣＤ：第１群レンズの物体側面から第２群レンズの像側面までの軸上長さ、υ1：第１群レンズのアッベ数、υ２：第２群レンズのアッベ数
上記構成により、レンズ全厚を薄型化することができると共に、諸収差を抑圧して、高解像力で、周辺光量比５０％以上、主光線角度２２°となる撮像用レンズを実現できる。
【００１２】
第２の発明の係る撮像用レンズは、第１の発明に係る撮像用レンズにおいて、上記第１群レンズを成形するプラスチック材料がアクリル樹脂であり、上記第２群レンズを成形するプラスチック材料がポリカーボネイト樹脂であることを特徴とする。
【００１３】
上記構成により、第１群レンズをアクリル樹脂で、第２群レンズをポリカーボネイト樹脂で成形することにより、これらが協働して諸収差を抑圧し、薄型化することができると共に、高解像力で、周辺光量比５０％以上、主光線角度２２°となる撮像用レンズを実現できる。
【００１４】
第３の発明の係る撮像用レンズは、第１の発明に係る撮像用レンズにおいて、上記第１群レンズを成形するプラスチック材料がポリオレフィン系樹脂であり、上記第２群レンズを成形するプラスチック材料がポリカーボネイト樹脂であることを特徴とする。
【００１５】
上記構成により、第１群レンズをポリオレフィン系樹脂で、第２群レンズをポリカーボネイト樹脂で成形することにより、これらが協働して諸収差を抑圧し、薄型化することができると共に、高解像力で、周辺光量比５０％以上、主光線角度２２°となる撮像用レンズを実現できる。
【００１６】
第４の発明の係る撮像用レンズは、第１の発明に係る撮像用レンズにおいて、上記第１群レンズを成形するプラスチック材料がアクリル樹脂であり、上記第２群レンズを成形するプラスチック材料がポリエステル樹脂であることを特徴とする。
【００１７】
上記構成により、第１群レンズをアクリル樹脂で、第２群レンズをポリエステル樹脂で成形することにより、これらが協働して諸収差を抑圧し、薄型化することができると共に、高解像力で、周辺光量比５０％以上、主光線角度２２°となる撮像用レンズを実現できる。
【００１８】
第５の発明の係る撮像用レンズは、第１の発明に係る撮像用レンズにおいて、上記第１群レンズを成形するプラスチック材料がポリオレフィン系樹脂であり、上記第２群レンズを成形するプラスチック材料がポリエステル樹脂であることを特徴とする。
【００１９】
上記構成により、第１群レンズをポリオレフィン系樹脂で、第２群レンズをポリエステル樹脂で成形することにより、これらが協働して諸収差を抑圧し、薄型化することができると共に、高解像力で、周辺光量比５０％以上、主光線角度２２°となる撮像用レンズを実現できる。
【００２０】
第６の発明の係る撮像用レンズは、第１乃至第５の発明のいずれかに係る撮像用レンズにおいて、上記第１群及び第２群レンズが、レンズ部と、堤部とから構成され、当該堤部が肉厚の環状の板状に形成されると共に、互いに当接することで上記各レンズ部を設定距離だけ隔てて支持することを特徴とする。
【００２１】
上記構成により、第１群及び第２群レンズを合わせるだけで、各レンズ部を設定距離だけ正確に隔てて支持することができる。これにより、第１群及び第２群レンズを合わせて、撮像用レンズを容易に組み立てることができる。
【００２２】
【発明の実施の形態】
以下、本発明に係る撮像用レンズの実施形態を図面を参照しながら詳述する。図１は本実施形態に係る撮像用レンズを示す側面断面図である。
【００２３】
本実施形態に係る撮像用レンズは、前置絞り（図示せず）と、第１群レンズ１と、中間絞り４と、第２群レンズ２とから構成されている。第２群レンズ２の像側にはカバーガラス３が設けられている。
【００２４】
前置絞りは、一般的に用いられるもので、一般的に知られた通常の構成を有している。
【００２５】
第１群レンズ１は、像面側に凸面を向けた正のパワーを有するメニスカス形状のレンズであり、両面非球面からなる。また、０．４５＜ｆ1／ｆ＜０．６０（ｆ1：第１群の焦点距離、ｆ：全系の焦点距離）の条件内にあるパワーを有するレンズであって、レンズ部５と、堤部６とから構成されている。
【００２６】
レンズ部５は、アッベ数υ1＝５０〜６０であるプラスチック材料で成形されている。このレンズ部５のプラスチック材料としては、アクリル樹脂又はポリオレフィン系樹脂を用いる。堤部６は、レンズ部５を支持すると共に、第２群レンズ２と設定距離を保つための部材である。堤部６は肉厚の環状の板状に形成されている。この堤部６は、中間絞り４を介して、後述する第２群レンズ２の堤部９と互いに当接することで、第１群レンズ１のレンズ部５と第２群レンズ２のレンズ部８とを設定距離だけ隔てて支持できる厚さに設定されている。
【００２７】
中間絞り４は、第１群レンズ１と第２群レンズ２の間にあって、不必要な光束を遮断することにより、ハレーション等によるコントラスト低下を防ぐための部材である。この中間絞り４は厚さ５０〜１５０μｍの黒色円環状板で構成されている。中間絞り４の内径は、必要画角以上の光線が入った場合に、第１群レンズ１の堤部６等で乱反射した光線がＣＣＤ素子やＣＭＯＳ素子へ到達しないように遮断できる大きさに設定する。
【００２８】
第２群レンズ２は、像面側に凸面を向けた負のパワーを有するメニスカス形状のレンズであり、両面非球面からなる。この第２群レンズ２は、レンズ部８と、堤部９とから構成されている。レンズ部８は、アッベ数υ２＝２０〜３５であるプラスチック材料で成形されている。このレンズ部８のプラスチック材料としては、ポリカーボネイト樹脂、又はポリエステル樹脂を用いる。堤部９は、第１群レンズ１の堤部６と同様の構成を有している。即ち、堤部９は、レンズ部８を支持すると共に、第１群レンズ１と設定距離を保つための部材である。堤部９は肉厚の環状の板状に形成されている。この堤部９は、中間絞り４を介して第１群レンズ１の堤部６と互いに当接することで、第２群レンズ２のレンズ部８と第１群レンズ１のレンズ部５とを設定距離だけ隔てて支持できる厚さに設定されている。なお、堤部９は、カバーガラス３側へ厚みを増してカバーガラス３に当接してカバーガラス３を支持するようにしてもよい。
【００２９】
第１群レンズ１の物体側面から第２群レンズ２の像側面までの軸上長さをΣＤとして、全系の焦点距離ｆとしたとき、０．５０＜ΣＤ／ｆ＜０．８０は各レンズの中心厚さとレンズ間隔を決める条件である。
【００３０】
カバーガラス３は、フィルターとして機能するガラスである。カバーガラス３には、ローパスフィルター機能を持たせたり、近赤外線カットフィルターがコーティングされたりする。
【００３１】
以上のように、物体側から順に、前置絞りと、像面側に凸面を向けた正のパワーを有するメニスカス形状の第１群レンズ１と、不要光を遮断する中間絞り４と、像面側に凸面を向けた負のパワーを有するメニスカス形状の第２群レンズ２とからなる撮像用レンズであって、上記第１群レンズ１及び第２群レンズ２ともに両面非球面からなって、次の各条件式を満足することにより、これらが協働して諸収差を抑圧し、薄型化することができると共に、高解像力で、周辺光量比５０％以上、主光線角度２２°となる撮像用レンズを実現できる。
【００３２】
０．４５＜ｆ1／ｆ＜０．６０            …(1)
０．５０＜ΣＤ／ｆ＜０．８０           …(2)
５０＜υ1＜６０，２０＜υ２＜３５       …(3)
但し、ｆ1：第１群の焦点距離、ｆ：全系の焦点距離、ΣＤ：第１群レンズの物体側面から第２群レンズの像側面までの軸上長さ、υ1：第１群レンズのアッベ数、υ２：第２群レンズのアッベ数
また、第１群レンズ１と中間絞り４と第２群レンズ２とを合わせるだけで、正確な位置決めができる。即ち、第１群レンズ１の堤部６と中間絞り４と第２群レンズ２の堤部９とが互いに当接することで、第１群レンズ１のレンズ部５と第２群レンズ２のレンズ部８とが正確な位置に支持され、その状態で組み付けることができる。これにより、第１群レンズ１、中間絞り４及び第２群レンズ２の組み付け作業が容易になると共に、部品点数が減少して、低廉化を図ることができる。
【００３３】
さらに、撮像用レンズを、レンズとして要求される基本性能を良好な状態に維持した状態で、小型化及び薄型化を図ることができる。
【００３４】
［第１実施例］
以上の構成の撮像用レンズに対して、具体的な数値を設定して実験した結果を以下に述べる。
【００３５】
ここでは、第１群レンズ１をアクリル樹脂υ1＝５４．０で、第２群レンズ２をポリカーボネイト樹脂υ２＝２９．９で成形した。
【００３６】
図２は、焦点距離ｆ＝３．６０ｍｍ、明るさＦ／ｎｏ＝２．８０のときの、レンズの各面の曲率半径Ｒ、間隔Ｄ、屈折率Ｎｄ及びアッベ数υｄの値を示す表である。ここで、Ｓ１〜Ｓ８は各面を示す番号である。このうち、Ｓ２は第１群レンズ１のレンズ部５の物体側面、Ｓ３はレンズ部５の像側面、Ｓ４は第２群レンズ２のレンズ部８の物体側面、Ｓ５はレンズ部８の像側面をそれぞれ示す。また、間隔Ｄｉ（ｉ＝１，２，…７）はＳｉ面からＳｉ＋１面までの距離を示す。図３の表は各レンズ１、２のレンズ部５、８の各面Ｓ２〜Ｓ５での非球面係数を示している。
【００３７】
このとき、第１群レンズ１の焦点距離ｆ1＝２．００ｍｍで、全系の焦点距離ｆ＝３．６０ｍｍより、ｆ1／ｆ＝０．５５６で、上記(1)式の条件内である。また、ΣＤ＝１．１０＋０．４７３＋０．８０＝２．３７３より、ΣＤ／ｆ＝０．６５９で上記(2)式の条件内である。
【００３８】
この結果、コマ収差は図４のようになった。ここで、最大像高は、図５に示すように、２．２５ｍｍとなる。図４中の３つの波長の光（一点鎖線で示す波長６５６．２８ｎｍの光、実線で示す波長５８７．５６ｎｍの光及び点線で示す波長４８６．１３ｎｍの光）は、図４（Ａ）に示すように、軸上においてコマ収差を解消した状態で、図４（Ｂ）に示すように、最大像高でもコマ収差を小さな値に抑圧されている。この最大像高でのコマ収差の値は、後述する従来例の撮像用レンズでの実験結果（図１１（Ｂ）参照）に比較して、良好な数値になっていることが分かる。
【００３９】
また、ＭＴＦ特性は、図６に示す結果となっており、後述する従来例の撮像用レンズでの実験結果（図１２参照）に比較して、良好な数値になっていることが分かる。
【００４０】
さらに、歪曲収差及び非点収差は、図７に示す結果となった。ここで、図７（Ｂ）に示す非点収差は、後述する従来例の撮像用レンズでの実験結果（図１３（Ｂ）参照）と同様に、良好な数値になっている。そして、図７（Ａ）に示す歪曲収差は、後述する従来例の撮像用レンズでの実験結果（図１３（Ａ）参照）に比較して、良好な数値になっていることが分かる。
【００４１】
以上のように、撮像用レンズの第１群レンズ１をアクリル樹脂で、第２群レンズ２をポリカーボネイト樹脂で成形し、図２及び図３に示すように設定することで、コマ収差、ＭＴＦ特性、歪曲収差及び非点収差を小さな値に抑圧することができ、また、周辺光量比５０％以上で、最大像高における主光線角度２２°とすることができる。即ち、レンズとして要求される基本性能を良好な状態に維持することができる。
【００４２】
さらに、撮像用レンズを、レンズとして要求される基本性能を良好な状態に維持した状態で、小型化、薄型化を図ることができる。本実施例に用いた撮像用レンズでは、第１群レンズ１及び第２群レンズ２の直径をφ６ｍｍ、レンズ全厚を５．４ｍｍにすることができた。
【００４３】
［従来例］
次に、本実施例と比較するために、特許文献１の実施例４に記載の従来の撮像用レンズに対して、具体的な数値を設定して実験した結果を以下に述べる。
【００４４】
撮像用レンズは、図８に示すように、第１群レンズ１１をポリオレフィン系樹脂で、第２群レンズ１２をポリオレフィン系樹脂で成形されている。また、焦点距離ｆ＝３．６２４ｍｍ、明るさＦ／ｎｏ＝２．８０のときの、レンズの各面の曲率半径Ｒ、間隔Ｄ、屈折率Ｎｄ及びアッベ数υｄの値が、図９に示すように、設定されている。さらに、各レンズ１１、１２の各面での非球面係数が、図１０に示すように、設定されている。
【００４５】
この結果、コマ収差は図１１のようになった。即ち、３つの波長の光は、図１１（Ａ）に示すように、軸上においてコマ収差を解消した状態で、図１１（Ｂ）に示すように、最大像高でコマ収差が大きな値となっており、また倍率の色収差も大きな値となっている。
【００４６】
このため、ＭＴＦ特性は図１２に示す結果となっており、良好とは言い難い数値になっている。さらに、歪曲収差及び非点収差は、図１３に示す結果となった。図１３（Ｂ）に示す非点収差は良好な数値になっているが、図１３（Ａ）に示す歪曲収差は大きくずれて、最大＋８．７％もある。糸巻き状歪のために非常に目立つ状態にある。
【００４７】
このような従来例の撮像用レンズの実験結果と比較して、本実施例の撮像用レンズは、上述したように、また後述するように、良好な結果を得うることができた。
【００４８】
［第２実施例］
次に、第２実施例について説明する。
【００４９】
ここでは、第１群レンズ１をポリオレフィン系樹脂υ1＝５５．６で、第２群レンズ２をポリカーボネイト樹脂υ２＝２９．９で成形した。
【００５０】
図１４は、焦点距離ｆ＝３．６０ｍｍ、明るさＦ／ｎｏ＝２．８０のときの、レンズの各面の曲率半径Ｒ、間隔Ｄ、屈折率Ｎｄ及びアッベ数υｄの値を示す表である。ここで、面Ｓ１〜Ｓ８、間隔Ｄ２〜Ｄ７は上述した第１実施例と同様である。また、図１５の表は各レンズ１、２のレンズ部５、８の各面Ｓ２〜Ｓ５での非球面係数を示している。
【００５１】
このとき、第１群レンズ１の焦点距離ｆ1＝１．９９ｍｍで、全系の焦点距離ｆ＝３．６０ｍｍより、ｆ1／ｆ＝０．５５３で、上記(1)式の条件内である。また、ΣＤ＝１．１０＋０．４７９＋０．８０＝２．３７９より、ΣＤ／ｆ＝０．６６１で上記(2)式の条件内である。
【００５２】
この結果、コマ収差は図１６のようになった。３つの波長の光（一点鎖線で示す波長６５６．２８ｎｍの光、実線で示す波長５８７．５６ｎｍの光及び点線で示す波長４８６．１３ｎｍの光）は、図１６（Ａ）に示すように、軸上においてコマ収差を解消した状態で、図１６（Ｂ）に示すように、最大像高でもコマ収差を小さな値に抑圧されている。この最大像高でのコマ収差の値は、従来例の撮像用レンズでの実験結果（図１１（Ｂ）参照）に比較して、良好な数値になっていることが分かる。
【００５３】
また、ＭＴＦ特性は、図１７に示す結果となっており、従来例の撮像用レンズでの実験結果（図１２参照）に比較して、良好な数値になっていることが分かる。
【００５４】
さらに、歪曲収差及び非点収差は、図１８に示す結果となった。ここで、図１８（Ｂ）に示す非点収差は、従来例の撮像用レンズでの実験結果（図１３（Ｂ）参照）と同様に、良好な数値になっている。そして、図１８（Ａ）に示す歪曲収差は、従来例の撮像用レンズでの実験結果（図１３（Ａ）参照）に比較して、良好な数値になっていることが分かる。
【００５５】
以上のように、撮像用レンズの第１群レンズ１をポリオレフィン系樹脂で、第２群レンズ２をポリカーボネイト樹脂で成形し、図１４及び図１５に示すように設定することで、コマ収差、ＭＴＦ特性、歪曲収差及び非点収差を小さな値に抑圧することができ、また、周辺光量比５０％以上で、最大像高における主光線角度２２°とすることができる。即ち、レンズとして要求される基本性能を良好な状態に維持することができる。
【００５６】
さらに、撮像用レンズを、レンズとして要求される基本性能を良好な状態に維持した状態で、小型化、薄型化、低廉化を図ることができる。
【００５７】
［第３実施例］
次に、第３実施例について説明する。
【００５８】
ここでは、第１群レンズ１をアクリル樹脂υ1＝５４．０で、第２群レンズ２をポリエステル樹脂υ２＝２４．０で成形した。
【００５９】
図１９は、焦点距離ｆ＝３．６０ｍｍ、明るさＦ／ｎｏ＝２．８０のときの、レンズの各面の曲率半径Ｒ、間隔Ｄ、屈折率Ｎｄ及びアッベ数υｄの値を示す表である。ここで、面Ｓ１〜Ｓ８、間隔Ｄ２〜Ｄ７は上述した第１実施例と同様である。また、図２０の表は各レンズ１、２のレンズ部５、８の各面Ｓ２〜Ｓ５での非球面係数を示している。
【００６０】
このとき、第１群レンズ１の焦点距離ｆ1＝１．９７ｍｍで、全系の焦点距離ｆ＝３．６０ｍｍより、ｆ1／ｆ＝０．５４７で、上記(1)式の条件内である。また、ΣＤ＝１．１０＋０．４６５＋０．８０＝２．３６５より、ΣＤ／ｆ＝０．６５７で上記(2)式の条件内である。
【００６１】
この結果、コマ収差は図２１のようになった。３つの波長の光（一点鎖線で示す波長６５６．２８ｎｍの光、実線で示す波長５８７．５６ｎｍの光及び点線で示す波長４８６．１３ｎｍの光）は、図２１（Ａ）に示すように、軸上においてコマ収差を解消した状態で、図２１（Ｂ）に示すように、最大像高でもコマ収差を小さな値に抑圧されている。この最大像高でのコマ収差の値は、従来例の撮像用レンズでの実験結果（図１１（Ｂ）参照）に比較して、良好な数値になっていることが分かる。
【００６２】
また、ＭＴＦ特性は、図２２に示す結果となっており、従来例の撮像用レンズでの実験結果（図１２参照）に比較して、良好な数値になっていることが分かる。
【００６３】
さらに、歪曲収差及び非点収差は、図２３に示す結果となった。ここで、図２３（Ｂ）に示す非点収差は、従来例の撮像用レンズでの実験結果（図１３（Ｂ）参照）と同様に、良好な数値になっている。そして、図２３（Ａ）に示す歪曲収差は、従来例の撮像用レンズでの実験結果（図１３（Ａ）参照）に比較して、良好な数値になっていることが分かる。
【００６４】
以上のように、撮像用レンズの第１群レンズ１をアクリル樹脂で、第２群レンズ２をポリエステル樹脂で成形し、図１９及び図２０に示すように設定することで、コマ収差、ＭＴＦ特性、歪曲収差及び非点収差を小さな値に抑圧することができ、また、周辺光量比５０％以上で、最大像高における主光線角度２２°とすることができる。即ち、レンズとして要求される基本性能を良好な状態に維持することができる。
【００６５】
さらに、撮像用レンズを、レンズとして要求される基本性能を良好な状態に維持した状態で、小型化、薄型化、低廉化を図ることができる。
【００６６】
［第４実施例］
次に、第４実施例について説明する。
【００６７】
ここでは、第１群レンズ１をポリオレフィン系樹脂υ1＝５５．６で、第２群レンズ２をポリエステル樹脂υ２＝２４．０で成形した。
【００６８】
図２４は、焦点距離ｆ＝３．６０ｍｍ、明るさＦ／ｎｏ＝２．８０のときの、レンズの各面の曲率半径Ｒ、間隔Ｄ、屈折率Ｎｄ及びアッベ数υｄの値を示す表である。ここで、面Ｓ１〜Ｓ８、間隔Ｄ２〜Ｄ７は上述した第１実施例と同様である。また、図２５の表は各レンズ１、２のレンズ部５、８の各面Ｓ２〜Ｓ５での非球面係数を示している。
【００６９】
このとき、第１群レンズ１の焦点距離ｆ1＝１．９７ｍｍで、全系の焦点距離ｆ＝３．６０ｍｍより、ｆ1／ｆ＝０．５４７で、上記(1)式の条件内である。また、ΣＤ＝１．１０＋０．４７５＋０．８０＝２．３７５より、ΣＤ／ｆ＝０．６６０で上記(2)式の条件内である。
【００７０】
この結果、コマ収差は図２６のようになった。３つの波長の光（一点鎖線で示す波長６５６．２８ｎｍの光、実線で示す波長５８７．５６ｎｍの光及び点線で示す波長４８６．１３ｎｍの光）は、図２６（Ａ）に示すように、軸上においてコマ収差を解消した状態で、図２６（Ｂ）に示すように、最大像高でもコマ収差を小さな値に抑圧されている。この最大像高でのコマ収差の値は、従来例の撮像用レンズでの実験結果（図１１（Ｂ）参照）に比較して、良好な数値になっていることが分かる。
【００７１】
また、ＭＴＦ特性は、図２７に示す結果となっており、従来例の撮像用レンズでの実験結果（図１２参照）に比較して、良好な数値になっていることが分かる。
【００７２】
さらに、歪曲収差及び非点収差は、図２８に示す結果となった。ここで、図２８（Ｂ）に示す非点収差は、従来例の撮像用レンズでの実験結果（図１３（Ｂ）参照）と同様に、良好な数値になっている。そして、図２８（Ａ）に示す歪曲収差は、従来例の撮像用レンズでの実験結果（図１３（Ａ）参照）に比較して、良好な数値になっていることが分かる。
【００７３】
以上のように、撮像用レンズの第１群レンズ１をポリオレフィン系樹脂で、第２群レンズ２をポリエステル樹脂で成形し、図２４及び図２５に示すように設定することで、コマ収差、ＭＴＦ特性、歪曲収差及び非点収差を小さな値に抑圧することができ、また、周辺光量比５０％以上で、最大像高における主光線角度２２°とすることができる。即ち、レンズとして要求される基本性能を良好な状態に維持することができる。
【００７４】
さらに、撮像用レンズを、レンズとして要求される基本性能を良好な状態に維持した状態で、小型化、薄型化、低廉化を図ることができる。
【００７５】
［変形例］
上記実施形態では、携帯電話を例に説明したが、携帯電話に限らず、他の小型の装置に適用することができる。即ち、ＰＣ用モニターレンズや小型のカメラ等の撮像用レンズとして、広く用いることができる。
【００７６】
【発明の効果】
以上のように、本発明によれば、次のような効果を奏することができる。
【００７７】
（１）  物体側から順に、前置絞りと、像面側に凸面を向けた正のパワーを有するメニスカス形状の第１群レンズと、不要光を遮断する中間絞りと、像面側に凸面を向けた負のパワーを有するメニスカス形状の第２群レンズとにより構成され、上記第１群レンズ及び第２群レンズともに両面非球面からなって、次の各条件式
０．４５＜ｆ1／ｆ＜０．６０            …(1)
０．５０＜ΣＤ／ｆ＜０．８０           …(2)
５０＜υ1＜６０，２０＜υ２＜３５       …(3)
但し、ｆ1：第１群の焦点距離、ｆ：全系の焦点距離、ΣＤ：第１群レンズの物体側面から第２群レンズの像側面までの軸上長さ、υ1：第１群レンズのアッベ数、υ２：第２群レンズのアッベ数
を満足するように成形したので、レンズ全厚を薄型化することができると共に、諸収差を抑圧して、高解像力で、周辺光量比５０％以上で最大像高における主光線角度が２２°を実現できる。
【００７８】
（２）  第１群レンズを成形するプラスチック材料をアクリル樹脂とし、第２群レンズを成形するプラスチック材料をポリカーボネイト樹脂としたので、これらが協働して諸収差を抑圧し、薄型化することができると共に、高解像力で、低周波数領域においてコントラストの高い撮像用レンズが実現できる。
【００７９】
（３）  第１群レンズ及び第２群レンズを成形するプラスチック材料をそれぞれ、ポリオレフィン系樹脂とポリカーボネイト樹脂、アクリル樹脂とポリエステル樹脂又はポリオレフィン系樹脂とポリエステル樹脂としたので、これらが協働して諸収差を抑圧し、薄型化することができると共に、高解像力で、周辺光量比５０％以上で最大像高における主光線角度が２２°を実現できる。
【００８０】
（４）  第１群及び第２群レンズをレンズ部と堤部とから構成し、堤部を肉厚の環状の板状に形成されると共に、中間絞りを介して互いに当接することで各レンズ部を設定距離だけ隔てて支持するようにしたので、第１群レンズ１と中間絞り４と第２群レンズ２を合わせるだけで、各レンズ部を設定距離だけ正確に隔てて支持することができる。これにより、第１群レンズ１と中間絞り４と第２群レンズ２を合わせて、撮像用レンズを容易に組み立てることができる。
【図面の簡単な説明】
【図１】本発明の実施形態に係る撮像用レンズを示す側面断面図である。
【図２】本発明の実施形態に係る撮像用レンズの各面の曲率半径Ｒ、間隔Ｄ、屈折率Ｎｄ及びアッベ数νｄの値を示す表である。
【図３】本発明の撮像用レンズの各面での非球面係数を示す表である。
【図４】本発明の撮像用レンズのコマ収差を示すグラフである。
【図５】本発明の実施形態に係る撮像用レンズでの最大像高を示す側面断面図である。
【図６】本発明のＭＴＦ特性を示すグラフである。
【図７】本発明の歪曲収差及び非点収差を示すグラフである。
【図８】従来の撮像用レンズを示す側面断面図である。
【図９】従来の撮像用レンズの各面の曲率半径Ｒ、間隔Ｄ、屈折率Ｎｄ及びアッベ数νｄの値を示す表である。
【図１０】従来の撮像用レンズの各面での非球面係数を示す表である。
【図１１】従来の撮像用レンズのコマ収差を示すグラフである。
【図１２】従来の撮像用レンズのＭＴＦ特性を示すグラフである。
【図１３】従来の撮像用レンズの歪曲収差及び非点収差を示すグラフである。
【図１４】本発明の第２実施例に係る撮像用レンズの各面の曲率半径Ｒ、間隔Ｄ、屈折率Ｎｄ及びアッベ数νｄの値を示す表である。
【図１５】第２実施例の撮像用レンズの各面での非球面係数を示す表である。
【図１６】第２実施例の撮像用レンズのコマ収差を示すグラフである。
【図１７】第２実施例のＭＴＦ特性を示す特性図である。
【図１８】第２実施例の歪曲収差及び非点収差を示す特性図である。
【図１９】本発明の第３実施例に係る撮像用レンズの各面の曲率半径Ｒ、間隔Ｄ、屈折率Ｎｄ及びアッベ数νｄの値を示す表である。
【図２０】第３実施例の各レンズの各面での非球面係数を示す表である。
【図２１】第３実施例の撮像用レンズのコマ収差を示すグラフである。
【図２２】第３実施例のＭＴＦ特性を示すグラフである。
【図２３】第３実施例の歪曲収差及び非点収差を示すグラフである。
【図２４】本発明の第４実施例に係る撮像用レンズの各面の曲率半径Ｒ、間隔Ｄ、屈折率Ｎｄ及びアッベ数νｄの値を示す表である。
【図２５】第４実施例の撮像用レンズの各面での非球面係数を示す表である。
【図２６】第４実施例の撮像用レンズのコマ収差を示すグラフである。
【図２７】第４実施例のＭＴＦ特性を示すグラフである。
【図２８】第４実施例の歪曲収差及び非点収差を示すグラフである。
【符号の説明】
１：第１群レンズ、２：第２群レンズ、３：カバーガラス、４：中間絞り、５：レンズ部、６：堤部、８：レンズ部、９：堤部である。
【図１】
2004205887.tif 000003
【図２】
2004205887.tif 000004
【図３】
2004205887.tif 000005
【図４】
2004205887.tif 000006
【図５】
2004205887.tif 000007
【図６】
2004205887.tif 000008
【図７】
2004205887.tif 000009
【図８】
2004205887.tif 000010
【図９】
2004205887.tif 000011
【図１０】
2004205887.tif 000012
【図１１】
2004205887.tif 000013
【図１２】
2004205887.tif 000014
【図１３】
2004205887.tif 000015
【図１４】
2004205887.tif 000016
【図１５】
2004205887.tif 000017
【図１６】
2004205887.tif 000018
【図１７】
2004205887.tif 000019
【図１８】
2004205887.tif 000020
【図１９】
2004205887.tif 000021
【図２０】
2004205887.tif 000022
【図２１】
2004205887.tif 000023
【図２２】
2004205887.tif 000024
【図２３】
2004205887.tif 000025
【図２４】
2004205887.tif 000026
【図２５】
2004205887.tif 000027
【図２６】
2004205887.tif 000028
【図２７】
2004205887.tif 000029
【図２８】
2004205887.tif 000030